(57)【要約】  本発明によれば、エレメント取付部（Ａ）及びテープ主体部（Ｂ）を有するスライドファスナー用織物製テープであって、テープ主体部（Ｂ）を構成する糸は経糸（１０１）を繊度３０〜１００ｄＴｅｘ、織密度１００〜２２０本／インチ（２．５４ｃｍ）とし、緯糸（１０２）を繊度６０〜１８０ｄＴｅｘ、織密度３０〜８０本／インチ（２．５４ｃｍ）とし、テープ主体部（Ｂ）の経糸（１０１）の全本数に対する平織組織を構成する経糸（１０１）の本数の割合が４０％以上であるテープが提供される。本発明に係るスライドファスナー用の織物製テープは軽さと強度を兼備することができる。
2012042595.tif 000002
【特許請求の範囲】
【請求項１】
エレメント取付部（Ａ）及びテープ主体部（Ｂ）を有するスライドファスナー用織物製テープであって、テープ主体部（Ｂ）を構成する糸は経糸（１０１）を繊度３０〜１００ｄＴｅｘ、織密度１００〜２２０本／インチ（２．５４ｃｍ）とし、緯糸（１０２）を繊度６０〜１８０ｄＴｅｘ、織密度３０〜８０本／インチ（２．５４ｃｍ）とし、テープ主体部（Ｂ）の経糸（１０１）の全本数に対する平織組織を構成する経糸（１０１）の本数の割合が４０％以上であるテープ。
【請求項２】
エレメント取付部（Ａ）が２本以上の経糸（１０３）を引き揃えた経糸列を有し、隣り合う経糸列の間には織位置をずらした１本の経糸が配置される請求項１記載のテープ。
【請求項３】
エレメント取付部（Ａ）を構成する糸は経糸（１０１）を繊度６０〜１００ｄＴｅｘ、織密度６０〜１００本／インチ（２．５４ｃｍ）とし、緯糸（１０２）を繊度１４０〜１８０ｄＴｅｘ、織密度３０〜７０本／インチ（２．５４ｃｍ）とする請求項１又は２記載のテープ。
【請求項４】
テープ主体部（Ｂ）の経糸（１０１）の全本数に対する平織組織を構成する経糸（１０１）の本数の割合が６０％以上８０％以下である請求項１〜３何れか一項記載のテープ。
【請求項５】
テープの面密度が１４０〜１６０ｇ／ｍ2である請求項１〜４何れか一項記載のテープ。
【請求項６】
テープ主体部（Ｂ）のテープの厚みが０．２〜０．４ｍｍである請求項１〜５何れか一項記載のテープ。
【請求項７】
エレメント取付部（Ａ）のテープ厚みがテープ主体部の厚みよりも厚い請求項１〜６何れか一項記載のテープ。
【請求項８】
請求項１〜７何れか一項記載のテープを備えたスライドファスナー。
【請求項９】
請求項８記載のスライドファスナーが縫着された物品。
【発明の詳細な説明】
【技術分野】
【０００１】
本発明はスライドファスナー用の織物製テープに関する。また、本発明は当該織物製テープを備えたスライドファスナーチェーン及びスライドファスナーに関する。
【背景技術】
【０００２】
スライドファスナーは衣料品、鞄類、靴類及び雑貨品といった日用品はもちろんのこと、貯水タンク、漁網及び宇宙服といった産業用品においても利用されている物品の開閉具である。【０００３】
スライドファスナーは一般に、一対の長尺テープ、各テープの一側縁に沿って縫着されるファスナーの噛合部分である多数のエレメント、及びエレメントを噛合及び分離することによりファスナーの開閉を制御するスライダーの三つの部分から主に構成される。【０００４】
スライドファスナー用のテープとしては、経糸及び緯糸を織成することにより得られる織物製テープが多用されている。スライドファスナー用の織物製テープの基本構造を図５に示す。これは、実公平５−４２７３１号公報（特許文献１）に記載されている第１図であり、経糸２及び緯糸３で織成されたエレメント取付部Ａ及びテープ主体部Ｂより構成される。エレメント取付部Ａはエレメントを取り付ける部分であり、テープ主体部Ｂは物品の本体部分に縫着される。エレメント取付部Ａには取付糸５によってエレメント１が取り付けられる。また、テープ主体部Ｂの端部はほつれ防止用の耳糸８を設けることができる。【０００５】
スライドファスナー用の織物製テープにおいて重視されてきた課題というのは、低コスト化、目ずれ防止、テープ強度向上、パッカリング防止、エレメントの取り付け安定性向上、柔軟性向上、及びファッション性向上等であり、これらの課題を解決するために種々の工夫が提案されてきた。【０００６】
例えば、上記の実公平５−４２７３１号公報（特許文献１）では、低コスト化、目ずれ及びパッカリングの防止、更にはエレメントの取り付け安定性向上を目的として、エレメント取付部Ａは密に編織した組織部とし、テープ主体部Ｂは経糸又は緯糸の少なくともいずれかにマルチフィラメント糸を芯材としその表面が合成樹脂によりコーティングされた糸を使用し、各糸の交差部を溶着した粗なるメッシュ状の組織部としたことが記載されている。【０００７】
特許第３６１８２４３号公報（特許文献２）では、スライドファスナーにおける全てのファスナーエレメントの取付けに適用することができ、しかもファッション性に富んだファスナーテープを提供することを目的として、ファスナーテープの側縁部に複数本の柔軟性を備えた糸を長手方向に織込んでエレメント取付部を形成し、柔軟性を備えた糸は柔軟性を有する合成繊維のマルチフィラメント糸をテクスチャード加工した加工糸から形成し、該加工糸は経糸よりも太く嵩高に形成したことが記載されている。【０００８】
特開２００４−３５１０８５号公報（特許文献３）では、柔軟性とドレープ性に富んだ生地に対して、スライドファスナーの縫製時にも、また縫製後においても、生地に良く馴染み、しかもスライドファスナーとしてのテープ強度や噛合強度が確保される柔軟性とソフト感とを兼ね備えたファスナーテープを提供することを目的としている。当該目的を達成するべく、特許文献３には、ファスナーテープの構成糸条である経糸及び緯糸をマルチフィラメント糸条とし、前記経糸の構成フィラメントの単繊維繊度を１．０〜２．０ｄＴｅｘとし、前記緯糸の構成フィラメントの単繊維繊度を２．０〜５．０ｄＴｅｘとすることが記載されている。
【先行技術文献】
【特許文献】
【０００９】
【特許文献１】実公平５−４２７３１号公報
【特許文献２】特許第３６１８２４３号公報
【特許文献３】特開２００４−３５１０８５号公報
【発明の概要】
【発明が解決しようとする課題】
【００１０】
このように、スライドファスナー用の織物製テープに対して各種技術改良が施されてきたが、スライドファスナーの軽量化に着目した技術改良は本発明者の知る限りほとんどない。ランニング、サイクリング及びトレッキングといったアウトドアスポーツに利用される携帯用ウィンドブレーカーや、婦人用レース、乳幼児用カーディガンなどは軽さが重要視されており、強度を保持しながらスライドファスナーを軽量化することができれば有利であろう。【００１１】
そこで、本発明は軽さと強度を兼ね備えたスライドファスナー用の織物製テープを提供することを課題の一つとする。本発明はそのような織物製テープを備えたスライドファスナーを提供することを別の課題の一つとする。本発明はそのようなスライドファスナーが縫着された物品を提供することを更に別の課題の一つとする。
【課題を解決するための手段】
【００１２】
通常、スライドファスナー用の織物製テープ（以下、単に「ファスナーテープ」という。）を構成する糸の繊度及び織密度は、経糸が繊度１５０〜１７０ｄＴｅｘ、織密度７０〜１１０本／インチ（２．５４ｃｍ）であり、緯糸が繊度３００〜３５０ｄＴｅｘ、織密度４０〜５０本／インチ（２．５４ｃｍ）である。緯糸は強度を保持するために経糸よりも太いのが一般である。このような仕様の糸を利用してきたのは、強度確保、製造性、製造コスト等の観点で優れているからである。【００１３】
本発明者は上記課題を解決するために、繊度を変えることなく、織密度を低減することでファスナーテープの軽量化を当初試みたが、テープが見た目スカスカの状態となって外観に劣るだけでなく、十分な強度が得られないことが分かった。【００１４】
次に、本発明者はファスナーテープの軽量化を図るために細い糸を使用することを試みた。しかしながら、細い糸では強度低下、風合い低下、目ずれ増加、見た目スカスカによる外観不良、テープ厚が薄くなることによるエレメントの取り付け安定性低下等、種々の問題が噴出した。【００１５】
本発明者はこのような状況の下で鋭意検討を重ねたところ、従来に比べて細い、すなわち低繊度の糸を使用しながら逆に織密度を高めると共に、平織組織の比率を多用することで軽量化及び強度保持の両者を満足することのできるファスナーテープが得られることを見出した。【００１６】
以上の知見を基礎として完成した本発明は一側面において、エレメント取付部（Ａ）及びテープ主体部（Ｂ）を有するスライドファスナー用織物製テープ（１００）であって、テープ主体部（Ｂ）を構成する糸は経糸（１０１）を繊度３０〜１００ｄＴｅｘ、織密度１００〜２２０本／インチ（２．５４ｃｍ）とし、緯糸（１０２）を繊度６０〜１８０ｄＴｅｘ、織密度３０〜８０本／インチ（２．５４ｃｍ）とし、テープ主体部（Ｂ）の経糸（１０１）の全本数に対する平織組織を構成する経糸（１０１）の本数の割合が４０％以上のテープである。【００１７】
本発明に係るテープの一実施形態においては、エレメント取付部（Ａ）が２本以上の経糸（１０３）を引き揃えた経糸列を有し、隣り合う経糸列の間には織位置をずらした１本の経糸（１０４）が配置される。【００１８】
本発明に係るテープの別の一実施形態においては、エレメント取付部（Ａ）を構成する糸は経糸（１０１）を繊度６０〜１００ｄＴｅｘ、織密度６０〜１００本／インチ（２．５４ｃｍ）とし、緯糸（１０２）を繊度１４０〜１８０ｄＴｅｘ、織密度３０〜７０本／インチ（２．５４ｃｍ）とする。【００１９】
本発明に係るテープの更に別の一実施形態においては、テープ主体部（Ｂ）の経糸（１０１）の全本数に対する平織組織を構成する経糸（１０１）の本数の割合が６０％以上８０％以下である。【００２０】
本発明に係るテープの更に別の一実施形態においては、テープの面密度が１４０〜１６０ｇ／ｍ2である。【００２１】
本発明に係るテープの更に別の一実施形態においては、テープ主体部（Ｂ）のテープの厚みが０．２〜０．４ｍｍである。【００２２】
本発明に係るテープの更に別の一実施形態においては、エレメント取付部（Ａ）のテープ厚みがテープ主体部の厚みよりも厚い。【００２３】
本発明は別の一側面において、本発明に係るスライドファスナー用織物製テープ（１００）を備えたスライドファスナーである。【００２４】
本発明は更に別の一側面において、本発明に係るスライドファスナーが縫着された物品である。
【発明の効果】
【００２５】
本発明によれば、軽さと強度を兼ね備えたスライドファスナー用の織物製テープが提供される。また、本発明に係るスライドファスナーは従来に比べて細い糸を使用したことで、テープの柔軟性が向上するという効果も得られる。
【図面の簡単な説明】
【００２６】
【図１−１】本発明の一実施形態にかかるファスナーテープのテープ主体部（Ｂ）の部分拡大図である。
【図１−２】本発明の一実施形態にかかるファスナーテープのエレメント取付部（Ａ）の部分拡大図である。
【図２】本発明の一実施形態にかかるファスナーストリンガーの正面図である。
【図３】図２の矢印方向の断面図である。
【図４】本発明の一実施形態にかかるスライドファスナーの正面図である。
【図５】実公平５−４２７３１号公報（特許文献１）の第１図に記載されているスライドファスナー用の織物製テープの構造を示す図である。
【発明を実施するための形態】
【００２７】
以下、本発明の実施形態を図面を参照しながら詳細に説明する。ただし、本発明は下記の実施形態に限定されるものではなく、本発明の範囲内において種々の改変が可能である。
【００２８】
図１−１及び図１−２は、本発明に係るファスナーテープ（１００）の一実施形態に係るテープ主体部（Ｂ）及びエレメント取付部（Ａ）の部分拡大図をそれぞれ示している。
【００２９】
＜１．テープ主体部＞
１−１．繊度及び織密度
本発明に係るファスナーテープは、テープ主体部（Ｂ）を構成する糸について、低繊度の糸を高織密度で織成することを基本とし、この構造がファスナーテープを軽量化しながら強度を保持するための土台の役割をする。低繊度、すなわち細い糸というのはコスト高になりやすく、製造不良の割合も高いことから、ファスナーテープの材料としてはこれまで敬遠されてきた経緯があり、そのような細い糸をあえて使用しているのが本発明の特徴の一つといえる。
【００３０】
具体的には、経糸を繊度３０〜１００ｄＴｅｘ、織密度１００〜２２０本／インチ（２．５４ｃｍ）とし、緯糸を繊度６０〜１８０ｄＴｅｘ、織密度３０〜８０本／インチ（２．５４ｃｍ）としている。糸はモノフィラメント及びマルチフィラメントの何れを使用しても良いが、一本の糸はモノフィラメントから構成されることもでき、２本以上のモノフィラメントを束ねてできたマルチフィラメントから構成されることもでき、更には複数のマルチフィラメントから構成されることもできる。例えば、５ｄＴｅｘのモノフィラメントを５０本束ねたマルチフィラメント２本によって構成される糸は５００ｄＴｅｘの１本の糸である。使用する織機にもよるが、緯糸は一般に２本のマルチフィラメントから構成される。
【００３１】
図１−１に記載のテープ主体部（Ｂ）は、経糸（１０１）を繊度８４ｄＴｅｘ、織密度１７５本／インチ（２．５４ｃｍ）とし、緯糸（１０２）を繊度１６７ｄＴｅｘ、織密度５２本／インチ（２．５４ｃｍ）としている。緯糸（１０２）は繊度８４ｄＴｅｘのマルチフィラメント２本から構成される。
【００３２】
１−２．平織組織の割合
本発明に係るファスナーテープは、更に平織組織の割合を通常のファスナーテープに比べて高めている点でも特徴的である。平織組織は経糸と緯糸が１本ずつ交互に交錯している組織であり、経糸、緯糸の交錯点が多いので強度や耐久性に優れているが、風合いがでない。このため、従来のファスナーテープにおいては、経糸の全本数に対する平織組織を構成する経糸の本数の割合は０〜４０％程度と低くしていた。
【００３３】
ところが、本発明では上述したように細い糸を使用していることから平織組織としても柔軟性に富んでおり、平織組織の割合を高めても大きく風合いを損なうことがない。そのため、平織り組織の比率を高めることで強度を向上させながらも、風合いの低下を抑えることが可能となる。そこで、本発明に係るファスナーテープにおいては、テープ主体部を構成する糸について、経糸の全本数に対する平織組織を構成する経糸の本数の割合を４０％以上、好ましくは５０％以上、より好ましくは６０％以上と高く設定して強度を確保する。
【００３４】
強度と風合いの良好なバランスを得る上では、平織組織を１００％にするよりも、風合いを出すための平織組織以外の組織と混ぜることが好ましい。平織組織は他の組織に比べて長い糸が必要となるため、全体重量が重くなる。そのため、ファスナーテープ軽量化の観点からも、平織組織以外の組織を入れることが好ましい。具体的には、テープ主体部を構成する糸について、経糸の全本数に対する平織組織を構成する経糸の本数の割合が９０％以下であるのが好ましく、８０％以下であるのがより好ましい。風合いを出すための平織組織以外の組織とは、綾織組織や朱子織組織などの２本以上の緯糸を跨いでいる経糸を有する織組織である。綾織組織の例としては、緯糸が経糸の上を２本乗り、次いで２本沈む２／２の綾織（経糸／緯糸）のほか、２／１、１／２、１／３、３／１等の綾織が挙げられる。
【００３５】
図１−１に記載のテープ主体部（Ｂ）の例では、テープ主体部（Ｂ）を構成する経糸（１０１）の本数が１０であり、これに対する平織組織を構成する経糸（１０１）の本数が６であるから平織組織の割合は６０％である。残りは２／２の綾織組織である。本実施形態では図示されていない部分についても同様の織組織で構成されていることから、テープ主体部（Ｂ）の経糸（１０１）の全本数に対する平織組織を構成する経糸（１０１）の本数の割合は約６０％となる。テープ主体部（Ｂ）の経糸（１０１）の全本数に対する平織組織を構成する経糸（１０１）の本数の割合は、図示例に限定されない。テープ主体部（Ｂ）を構成する経糸（１０１）の本数が１０に対し、平織組織を構成する経糸（１０１）の本数を５とすることで、平織組織の割合を約５０％とすることができる。また、平織組織を構成する経糸（１０１）の本数を４とすることで、平織組織の割合を約４０％とすることができる。また、平織組織を構成する経糸（１０１）の本数は、テープの幅寸法の変更に応じて適宜設定され得る。例えば、テープの幅寸法(図１−１の左右方向の寸法)が１１〜１３ｍｍである場合、テープ主体部（Ｂ）の経糸（１０１）の全本数に対する平織組織を構成する経糸（１０１）の本数の割合は６０％以上である。一方、テープの幅寸法が１４〜１７ｍｍである場合、平織組織の経糸の本数は増やさずに、平織組織以外の組織の経糸を増やすことで、テープ主体部（Ｂ）の経糸（１０１）の全本数に対す平織組織を構成する経糸の割合を５０％以上、または４０％以上とすることができる。
【００３６】
１−３．テープの厚み
上記のように繊度、織密度及び織組織を規定した結果、本発明に係るファスナーテープの一実施形態においては、テープ主体部の厚みを０．２〜０．４ｍｍすることができる。図１−１に記載のテープ主体部（Ｂ）は、厚みが０．３ｍｍである。図３には、ファスナーテープにエレメント（２０１）を取り付けたファスナーストリンガー（２００）の断面図が記載されている。図３中、Ｔで示される距離がテープの厚みとなる。
【００３７】
テープの厚みの測定はＪＩＳ−Ｌ−１０９６の方法によって行う。
【００３８】
１−４．糸の素材
本発明に係るスライドファスナーに使用する糸の素材としては、従来スライドファスナーに使用されてきたポリエステル、ナイロン、ポリプロピレン、アクリル等を使用することができるが縫工性が良く、材料強度が高い等の理由からポリエステルが好ましい。
【００３９】
＜２．エレメント取付部＞
２−１．引き揃え糸を使用した織組織
ファスナーテープを一体的に製造する観点から、エレメント取付部に使用する緯糸はテープ主体部に使用する糸と同一であり、織密度も同一であるのが通常である。一方、経糸については自由度が高く、エレメント取付部における糸の繊度や織密度をテープ主体部のそれらと必ずしも同一にする必要はない。しかしながら、本発明の目的であるスライドファスナーの軽量化と強度の両立に照らせば、エレメント取付部における糸の繊度や織密度はテープ主体部の説明箇所で述べた範囲の繊度及び織密度とすることが好ましく、糸の素材としてはポリエステルを使用することが好ましい。
【００４０】
この場合、エレメント取付部を構成する糸もテープ主体部と同様に細くなるのでファスナーテープの厚みが小さくなるが、エレメントの取付形態の安定性及び取付強度が低下するという問題が生じる。そこで、エレメント取付部の厚みを大きくしてエレメントとテープの間に隙間が生じないようにすることが望ましい。エレメント取付部の厚みを大きくする方法としては、エレメント取付部に２本以上の経糸を引き揃えた経糸列を使用することが挙げられる。厚みを大きくする上では引き揃え糸の本数を増やすことが好ましいが、引き揃え糸の本数を過度に増やすと今度は目ずれが生じたり、テープが厚くなりすぎる問題がある。そこで、一つの経糸列に含まれる引き揃え糸の本数は２〜４本とするのが好ましく、３本とするのがより好ましい。そして、隣り合う経糸列の間には織位置をずらした１本の経糸を配置することにより、糸の過度な浮き上がり及び織組織のずれを防止することが望ましい。
【００４１】
エレメント取付部においては、経糸が緯糸の上を１本乗り、次いで１本沈む１／１（経糸／緯糸）組織よりも、経糸が２本以上の緯糸を跨ぐ２／２、２／１、１／２、１／３、３／１等の織組織とするのが必要な厚みを確保するために好ましい。
【００４２】
図１−２に記載のエレメント取付部（Ａ）は、３本の経糸（１０３）を引き揃えた２／２の織組織の経糸列を有し、隣り合う経糸列の間には織位置をずらした２／２の織組織の経糸（１０４）が１本配置されている。経糸（１０４）は繊度８４ｄＴｅｘ、織密度１７５本／インチ（２．５４ｃｍ）であり、緯糸（１０５）は繊度１６７ｄＴｅｘ、織密度５０本／インチ（２．５４ｃｍ）である。
【００４３】
なお、エレメント取付部は、必ずしもテープ主体部と同一の繊度及び材質の糸を使用する必要はなく、テープ主体部とエレメント取付部で使用する糸を変更してもよい。織密度についても同様に、テープ主体部とエレメント取付部で異なる仕様としてもよい。ただし、軽量化及び強度の両立という観点からは、テープ主体部の説明箇所で述べた範囲の繊度及び織密度とすることが好ましく、糸の素材としてはポリエステルを使用することが好ましい。
【００４４】
２−２．テープの厚み
上記のような引き揃え糸を使用した織組織とすることで、本発明に係るファスナーテープの一実施形態においては、エレメント取付部の厚みをテープ主体部の厚みに比べ厚く、典型的には１．１〜１．２倍ほど厚くすることができ、例えば２．２〜４．８ｍｍとすることができる。
【００４５】
＜３．ファスナーテープの特性＞
３−１．面密度
本発明に係るファスナーテープは以上のように軽量化のための工夫が施されているため、典型的には従来のファスナーテープの５０〜７０％の重量とすることができる。具体的には、本発明に係るファスナーテープは面密度を１４０〜１６０ｇ／ｍ2とすることができる。
【００４６】
３−２．強度
本発明に係るファスナーテープは上述した構造を有していることから、細い糸を使用しているにも拘わらず十分な強度を有することができる。図１−１及び図１−２に記載の実施形態にかかるファスナーテープ（１００）に対してコイル状の樹脂製エレメントを取り付けてできたファスナーチェーンに対してＪＩＳ−Ｓ３０１５に準拠して横引き強度を検査したところ、５３０Ｎであった。この値はファスナーテープとして従来型の太糸を使用したファスナーテープに比べて遜色ない値である。
【００４７】
＜４．スライドファスナーチェーン＞
ファスナーテープのエレメント取付部にエレメントが取り付けられるとファスナーストリンガーとなり、左右のストリンガーを噛合させるとファスナーチェーンとなる。エレメントの種類に制限はなく、例えば、金属製エレメント及びテープに射出成型された樹脂製エレメントに代表される単独エレメント、並びにコイル状の樹脂製エレメントに代表される連続エレメントが挙げられる。中でも、軽量で柔軟性のあるコイル状の樹脂製エレメントが好ましい。
【００４８】
図２は、コイル状エレメント（２０１）が縫合糸（２０２、２０３）によってエレメント取付部（Ａ）に縫工されてできたファスナーストリンガー（２００）の模式図を表している。図３は図２の矢印方向の断面図である。縫合糸（２０２、２０３）の種類に特に制限はないが、ファスナーテープの軽量化を図り、更には柔軟性を向上させる上では、１６０〜３５０ｄＴｅｘの縫合糸を使用することが好ましい。このような細い糸を縫合糸に使用する場合には、エレメントの取付強度を補完するためにも複数のニードル糸を使用することが好ましく、例えば、複数のニードル糸に１本のルーパー糸を使用する二重環下飾り縫いが好ましい。図２及び図３の実施形態では、コイル状エレメント（２０１）が２本のニードル糸（２０２）と１本のルーパー糸（２０３）によってエレメント取付部（Ａ）に縫着されている。
【００４９】
スライドファスナーチェーン３０１にスライダー３０２及び上下止具３０３、３０４を取り付け、例えば図４に記載のようなスライドファスナー３０５が完成する。本発明に係るスライドファスナーは各種の物品に縫着することで、物品の開閉具として使用することができ、中でも軽さが要求されるレース、カーディガン、ウィンドブレーカーなどの物品に好適に使用することができる。
【符号の説明】
【００５０】
１００    ファスナーテープ
１０１    テープ主体部の経糸
１０２    テープ主体部の緯糸
１０３    エレメント取付部の引き揃え糸
１０４    エレメント取付部の経糸
１０５    エレメント取付部の緯糸
２００    ファスナーストリンガー
２０１    エレメント
２０２    ニードル糸
２０３    ルーパー糸
Ａ        エレメント取付部
Ｂ        テープ主体部
３０１    スライドファスナーチェーン
３０２    スライダー
３０３    上止具
３０４    下止具
【図１−１】
2012042595.tif 000003
【図１−２】
2012042595.tif 000004
【図２】
2012042595.tif 000005
【図３】
2012042595.tif 000006
【図４】
2012042595.tif 000007
【図５】
2012042595.tif 000008
【国際調査報告】
2012042595.tif 000009
2012042595.tif 000010
2012042595.tif 000011
2012042595.tif 000012